(57)【要約】  エポキシ含有成分と、組成物の総重量に基づいて、１１重量％超〜２５重量％の量のエラストマー粒子と、外部エネルギー源によって活性化可能な硬化成分と、を含む、組成物であって、硬化成分が、動的光散乱によって測定された２５μｍのＤ９０粒径を有する少なくとも１つのグアニジンを含む、組成物が本明細書において開示される。少なくとも部分的に硬化した状態の組成物も開示される。組成物を基材の表面に適用することと、外部エネルギー源を適用して、組成物を硬化させることと、を含む、基材を処理するための方法も開示される。組成物を含む基材も開示される。本発明の方法によって形成された基材も開示される。【選択図】図１
2021512989.tif 000002
【特許請求の範囲】
【請求項１】
組成物であって、
エポキシ含有成分と、
前記組成物の総重量に基づいて、１１重量％超〜２５重量％の量のエラストマー粒子と、
外部エネルギー源によって活性化可能な硬化成分と、を含み、前記硬化成分が、動的光散乱によって測定された２５μｍのＤ９０粒径を有する少なくとも１つのグアニジンを含む、組成物。
【請求項２】
前記エラストマー粒子が、前記エポキシ含有成分から相分離される、請求項１に記載の組成物。
【請求項３】
前記エポキシ含有成分が、ビスフェノールＡ、ビスフェノールＦ、ノボラック樹脂、またはそれらの組み合わせを含む、請求項１に記載の組成物。
【請求項４】
前記エポキシ含有成分が、前記組成物の総重量に基づいて、４５重量％〜９０重量％の量で存在する、請求項１に記載の組成物。
【請求項５】
前記エポキシ含有成分が、１．０超かつ３．２未満の平均エポキシド官能価を有する、請求項１に記載の組成物。
【請求項６】
前記エラストマー粒子の少なくとも５０重量％が、前記エラストマー粒子の総重量に基づいて、スチレンブタジエンコアを含む、請求項１に記載の組成物。
【請求項７】
前記エラストマー粒子の少なくとも５０％が、透過電子顕微鏡によって測定した際、１５０ｎｍ未満の平均粒径を有する、請求項１に記載の組成物。
【請求項８】
前記エラストマー粒子の５０重量％以下が、前記エラストマー粒子の総重量に基づいて、ポリブタジエンコアおよび／またはポリシロキサンコアを含む、請求項１に記載の組成物。
【請求項９】
前記少なくとも１つのグアニジンが、ジシアンジアミドを含む、請求項１に記載の組成物。
【請求項１０】
前記少なくとも１つのグアニジンが、前記組成物の総重量に基づいて、２％〜２０％の量で存在する、請求項１に記載の組成物。
【請求項１１】
前記組成物の総重量に基づいて、２０重量％以下の量でフィラーをさらに含む、請求項１に記載の組成物。
【請求項１２】
前記組成物の総重量に基づいて、２０重量％以下の量で添加剤をさらに含む、請求項１に記載の組成物。
【請求項１３】
前記組成物が、実質的に添加剤を含まない、請求項１に記載の組成物。
【請求項１４】
前記組成物が、板状フィラーおよび／またはフリーラジカル開始剤を実質的に含まない、請求項１に記載の組成物。
【請求項１５】
第２の硬化剤をさらに含む、請求項１に記載の組成物。
【請求項１６】
前記第２の硬化触媒が、潜硬化触媒、活性硬化触媒、またはそれらの組み合わせである、請求項１５に記載の組成物。
【請求項１７】
前記組成物が、コーティング組成物、接着剤組成物、またはシーラント組成物を含む、請求項１に記載の組成物。
【請求項１８】
前記基材の少なくとも１つの表面が、請求項１に記載の組成物で少なくとも部分的にコーティングされる、コーティングされた基材。
【請求項１９】
前記コーティングされた基材の前記表面のうちの少なくとも１つが、１００％のウォーターブレイクフリーである、請求項１８に記載のコーティングされた基材。
【請求項２０】
前記コーティングされた基材の前記表面のうちの少なくとも１つが、非ウォーターブレイクフリーである、請求項１８に記載のコーティングされた基材。
【請求項２１】
前記組成物が、少なくとも部分的に硬化した状態で、１００Ｎ／ｍｍ２超の硬度および少なくとも４０％の伸び率を有する、請求項１８に記載のコーティングされた基材。
【請求項２２】
前記基材が、防護服を含む、請求項１９に記載のコーティングされた基材。
【請求項２３】
請求項１に記載の組成物で少なくとも部分的にコーティングされた、部品。
【請求項２４】
物品であって、
第１の基材と、
第２の基材と、
前記第１の基材と第２の基材との間に配置された請求項１に記載の組成物と、を含む、物品。
【請求項２５】
前記組成物が、少なくとも部分的に硬化した状態で、ＩＳＯ１１００３−２に従って測定された少なくとも３３．０ＭＰａのバルクせん断応力および少なくとも３４．５％のバルクせん断ひずみを有する、請求項２４に記載の物品。
【請求項２６】
前記組成物が、少なくとも部分的に硬化した状態で、引き上げ速度が１．３ｍｍ／分の引張モードで、ＩＮＳＴＲＯＮ５５６７機械によって測定した際に、厚さ１．６ｍｍの２０２４−Ｔ３アルミニウム基材を使用するＡＳＴＭ  Ｄ１００２−１０に従って測定された３０．０ＭＰａ超のラップせん断強度と、オーバーラップ長さの少なくとも１５％の破壊時のラップせん断変位と、を有する、請求項２４に記載の物品。
【請求項２７】
基材表面上にコーティングを形成するための方法であって、
請求項１に記載の組成物を第１の基材の表面に適用することと、
外部エネルギー源を適用して、前記組成物を少なくとも部分的に硬化させることと、を含む、方法。
【請求項２８】
前記組成物が、前記第１の基材と第２の基材との間に位置するように、前記第２の基材の表面を前記組成物に接触させることをさらに含む、請求項２７に記載の方法。
【発明の詳細な説明】
【技術分野】
【０００１】
政府契約
本発明は、ＴＡＲＤＥＣによって付与された政府契約第１３−０２−００４６ＴＡＲＤＥＣ  Ｆａｓｔｅｎｅｒ／Ｌｉｇｈｔｗｅｉｇｈｔに基づく政府の支援を受けて行われた。米国政府は、本発明において特定の権利を有する。
【０００２】
関連出願の相互参照
本出願は、２０１８年２月９日に出願された「Ａｄｈｅｓｉｖｅ  Ｃｏｍｐｏｓｉｔｉｏｎ」と題する米国仮特許出願第６２／６２８，５４０号、および２０１８年２月１４日に出願された「Ａｄｈｅｓｉｖｅ  Ｃｏｍｐｏｓｉｔｉｏｎ」と題する米国仮特許出願第６２／６３０，４７３号に対する優先権を主張し、これらの両方は、参照によりそれらの全体が本明細書に組み込まれる。
【０００３】
本発明は、組成物、例えば、シーラント、接着剤、およびコーティング組成物に関し、シーラント、接着剤、およびコーティングに関する。
【背景技術】
【０００４】
シーラントおよび接着剤を含むコーティング組成物は、多種多様な用途において利用され、種々の基材を処理するか、または２つ以上の基材材料を一緒に結合する。
【０００５】
本発明は、十分な結合強度を提供し、基材材料を一緒に結合する際の使用に適用しやすい接着剤組成物を含む、一成分組成物を対象とする。
【発明の概要】
【０００６】
エポキシ含有成分と、組成物の総重量に基づいて、１１重量％超〜２５重量％の量のエラストマー粒子と、外部エネルギー源によって活性化可能な硬化成分と、を含む、組成物であって、硬化成分が、動的光散乱によって測定された２５μｍのＤ９０粒径を有する少なくとも１つのグアニジンを含む、組成物が本明細書において開示される。
【０００７】
少なくとも部分的に硬化した状態で組成物から形成されたコーティング、シーラント、および接着剤も開示される。
【０００８】
基材の表面の少なくとも一部が、エポキシ含有成分、組成物の総重量に基づいて、１１重量％超〜２５重量％の量のエラストマー粒子、および外部エネルギー源によって活性化可能な硬化成分を含む組成物で少なくとも部分的にコーティングされ、硬化成分が、動的光散乱によって測定された２５μｍのＤ９０粒径を有する少なくとも１つのグアニジンを含む、コーティングされた基材も開示される。
【０００９】
第１および第２の基材と、それらの間に配置され、少なくとも部分的に硬化した状態にある組成物と、を含む物品であって、組成物が、エポキシ含有成分、組成物の総重量に基づいて、１１重量％超〜２５重量％の量のエラストマー粒子、および外部エネルギー源によって活性化可能な硬化成分を含み、硬化成分が、動的光散乱によって測定された２５μｍのＤ９０粒径を有する少なくとも１つのグアニジンを含む、物品も開示される。
【００１０】
組成物を基材表面の少なくとも一部に適用することを含む、基材表面上にコーティングを形成するための方法であって、組成物が、エポキシ含有成分、組成物の総重量に基づいて、１１重量％超〜２５重量％の量のエラストマー粒子、および外部エネルギー源によって活性化可能な硬化成分を含み、硬化成分が、動的光散乱によって測定された２５μｍのＤ９０粒径を有する少なくとも１つのグアニジンを含む、方法も開示される。
【００１１】
エポキシ含有成分、組成物の総重量に基づいて、１１重量％超〜２５重量％の量のエラストマー粒子、および外部エネルギー源によって活性化可能な硬化成分を含む組成物を適用することであって、硬化成分が、組成物が第１の基材と第２の基材との間に位置するように、動的光散乱によって測定された２５μｍのＤ９０粒径を有する少なくとも１つのグアニジンを含む、適用することと、外部エネルギー源を適用して、組成物を硬化させることと、を含む、２つの基材間の結合を形成するための方法も開示される。
【００１２】
本発明の方法によって形成された基材も開示される。
【図面の簡単な説明】
【００１３】
【図１】ＩＳＯ１１００３−２に従って収集された組成物Ｉ〜ＶＩＩＩ（実施例１）のせん断応力対せん断ひずみ曲線を示すグラフである。
【発明を実施するための形態】
【００１４】
以下の詳細な説明の目的のために、本発明が、相反することが明示的に指定されている場合を除き、様々な代替的な変形およびステップシーケンスが想定され得ることが理解されるべきである。さらに、任意の動作例以外、または別途示される場合、値、量、パーセンテージ、範囲、部分範囲、および端数を表すものなどのすべての数は、用語が明示的に現れなくても、「約」という語によって前置きされているかのように読み取られ得る。したがって、相反することが示されない限り、以下の明細書および添付の特許請求の範囲に記載される数値パラメータは、本発明によって得られる所望の特性に応じて変動し得る近似値である。少なくとも、かつ、等価物の見解の適用を特許請求の範囲に限定しようとするものではなく、各数値パラメータは、少なくとも報告された有意な桁の数に照らし合わせて、かつ通常の四捨五入技法を適用することによって解釈されるべきである。クローズまたはオープンエンドの数値範囲が本明細書に記載される場合、数値範囲内または数値範囲に包含されるのすべての数、値、量、パーセンテージ、部分範囲、および端数は、これらの数、値、量、パーセンテージ、部分範囲、および端数がそれらの全体が明示的に書き出されたかのように、本出願の元の開示に特異的に含まれ、かつそれに属するものとみなされるべきである。
【００１５】
本発明の広い範囲を記載する数値範囲およびパラメータは近似値であるにもかかわらず、特定の実施例において記載される数値は、可能な限り正確に報告される。しかしながら、任意の数値は元来、それぞれの試験測定に見られる標準的な変動から必然的に生じるある特定の誤差を含む。
【００１６】
本明細書で使用される場合、別途示されない限り、複数の用語は、別途示されない限り、その単数の対応物を包含することができ、その逆もまた同様である。例えば、本明細書では、「１つ（ａｎ）」のエポキシおよび「１つ（ａ）」の硬化剤を参照するが、これらの成分の組み合わせ（すなわち、複数）を使用することができる。
【００１７】
加えて、本明細書では、「および／または」がある特定の例で明示的に使用され得るが、別段の明記がない限り、「または」の使用は、「および／または」を意味する。
【００１８】
本明細書で使用される場合、「含む（ｉｎｃｌｕｄｉｎｇ）」、「含有する」、および同様の用語は、本出願の文脈において「含む（ｃｏｍｐｒｉｓｉｎｇ）」と同義であることが理解され、したがって、オープンエンドであり、追加の非記載または非列挙の要素、材料、構成成分、または方法ステップの存在を除外しない。本明細書で使用される場合、「からなる」は、任意の不特定の要素、構成成分、または方法ステップの存在を除外するために、本出願の文脈において理解される。本明細書で使用される場合、「から本質的になる」は、特定の要素、材料、構成成分、または方法ステップ、記載されているものの「基本的かつ新規の特徴（複数可）に物質的に影響を及ぼさないもの」を含むように、本出願の文脈において理解される。
【００１９】
本明細書で使用される場合、「上」、「上に」、「上に適用される（ａｐｐｌｉｅｄ  ｏｎ）」、「上に適用される（ａｐｐｌｉｅｄ  ｏｎｔｏ）」、「上に形成される」、「上に堆積される（ｄｅｐｏｓｉｔｅｄ  ｏｎ）」、「上に堆積される（ｄｅｐｏｓｉｔｅｄ  ｏｎｔｏ）」という用語は、表面上に形成される、重ねられる、堆積される、または提供されるが必ずしも表面と接触しないことを意味する。例えば、基材「上に適用される」コーティング組成物は、コーティング組成物と基材との間に位置する同じまたは異なる組成物の１つ以上の他の介在コーティング層の存在を排除しない。
【００２０】
本明細書で使用される場合、「コーティング組成物」は、少なくとも部分的に乾燥または硬化した状態で、基材表面の少なくとも一部分上にフィルム、層などを生成することができる組成物、例えば、溶液、混合物、または分散体を指す。
【００２１】
本明細書で使用される場合、「シーラント組成物」は、少なくとも部分的に乾燥または硬化した状態で、水分および温度などの大気質条件および粒子状物質に抵抗し、粒子、水、燃料、または他の液体およびガスなどの材料の伝達を少なくとも部分的に遮断する能力を有するコーティング組成物、例えば、溶液、混合物、または分散体を指す。
【００２２】
本明細書で使用される場合、「構造用接着剤」という用語は、引き込み速度が１．３ｍｍ／分の引張モードで、ＩＮＳＴＲＯＮ５５６７機械によって測定した際に、厚さ１．６ｍｍの２０２４−Ｔ３アルミニウム基材を使用するＡＳＴＭ  Ｄ１００２−１０に従って測定された３０．０ＭＰａ超のラップせん断強度およびオーバーラップ長さの少なくとも１５％の破壊時のラップせん断変位の両方を有する耐荷重性ジョイントを生成する接着剤を意味する。本明細書で定義されるように、「１Ｋ」または「一成分」コーティング組成物は、すべての構成成分が予め混合され、保存されてもよく、反応性成分が周囲またはわずかな熱条件で容易に反応するのではなく、代わりに外部エネルギー源による活性化時にのみ反応する組成物である。外部エネルギー源からの活性化がない場合、組成物は、ほとんど反応しないままである（未硬化の状態で十分な加工性および２５℃で８ヶ月保存後の硬化した状態で７０％超の組成物の初期ラップせん断強度を維持する）。硬化反応（すなわち、エポキシ成分および硬化剤の架橋）を促進するために使用され得る外部エネルギー源には、例えば、放射線（すなわち、アクチン放射線）ならびに／または熱が含まれる。
【００２３】
本明細書でさらに定義されるように、周囲条件は、一般に、例えば、１０℃〜４０℃および５％〜８０％の相対湿度で、接着剤が基材に適用されている領域で典型的に見られる室温および湿度条件または温度および湿度条件を指すが、わずかな熱条件は、周囲温度をわずかに上回るが、一般にコーティング組成物についての硬化温度を下回る温度である（すなわち、言い換えれば、反応性成分が容易に反応し硬化する温度および湿度条件、例えば、５％〜８０％の相対湿度で、４０℃超かつ１００℃未満で）。
【００２４】
本明細書で使用される場合、「Ｍｗ」は、重量平均分子量を指し、Ｗａｔｅｒｓ４１０差動屈折計（ＲＩ検出器）およびポリスチレン標準を用いたＷａｔｅｒｓ２６９５分離モジュールを使用してゲル透過クロマトグラフィーによって決定される理論値を意味する。１ｍｌ分−１の流速で溶出剤として使用されるテトラヒドロフラン（ＴＨＦ）、および分離に使用される２つのＰＬゲル混合Ｃカラム。
【００２５】
本明細書で使用される場合、「触媒」という用語は、それ自体がいかなる永続的な化学変化を受けることなく、化学反応の速度を増加させるか、または活性化エネルギーを減少させる物質を意味する。
【００２６】
本明細書で使用される場合、「潜硬化剤」または「ブロック化硬化剤」または「封入硬化剤」という用語は、反応前に、または触媒効果を有する前に外部エネルギー源によって活性化される分子もしくは化合物を意味する。例えば、潜硬化剤は、室温で固体の形態であってもよく、それが加熱されて溶融するまで触媒効果を有さず、または潜硬化剤は、熱の印加によって可逆反応が反転し、第２の化合物が除去されるまで、任意の触媒効果を防止する第２の化合物と可逆反応させて、硬化剤を遊離させて反応させる、もしくは反応を触媒し得る。
【００２７】
本明細書で使用される場合、「第２の硬化剤」という用語は、本明細書に記載の少なくとも１つのグアニジンを含む硬化成分に加えて、コーティング組成物中の硬化剤または触媒を意味する。
【００２８】
本明細書で使用される場合、「硬化する」、「硬化した」という用語、または同様の用語は、本明細書に記載の組成物と関連して使用される場合、組成物を形成する成分の少なくとも一部が架橋して、コーティング、フィルム、層、または結合を形成することを意味する。追加的に、組成物の硬化は、組成物の成分の反応性官能基の反応につながる硬化条件（例えば、温度上昇）に該組成物を供することと、組成物の成分の架橋および少なくとも部分的に硬化したコーティングの形成をもたらすことと、を指す。本明細書で使用される場合、コーティングに関する「少なくとも部分的に硬化した」という用語は、組成物の成分の反応性基の少なくとも一部の化学反応が、コーティング、フィルム、層、または結合を形成するように、硬化条件に組成物を供することによって形成されるコーティングを指す。コーティング組成物は、少なくとも１ＭＰａのラップせん断強度（ＡＳＴＭ  Ｄ１００２−１０に従って測定）を有する場合、「少なくとも部分的に硬化した」とみなされ得る。コーティング組成物はまた、実質的に完全な硬化が達成されるように硬化条件に供されてもよく、さらなる硬化は、例えば、増加したラップせん断性能などのコーティング特性での有意なさらなる改善をもたらさない。
【００２９】
本明細書で使用される場合、別途示されない限り、「実質的に含まない」という用語は、特定の材料が、それぞれ意図的に混合物または組成物に添加されず、それぞれ混合物または組成物の総重量に基づいて、５重量％未満の微量でのみ不純物として存在することを意味する。本明細書で使用される場合、別途示されない限り、「本質的に含まない」という用語は、特定の材料が、それぞれ混合物または組成物の総重量に基づいて、２重量％未満の量でのみ存在することを意味する。本明細書で使用される場合、別途示されない限り、「完全に含まない」という用語は、混合物または組成物が、それぞれ、特定の材料を含まない、すなわち、混合物または組成物が、０重量％のそのような材料を含むことを意味する。
【００３０】
本発明は、エポキシ含有成分と、組成物の総重量に基づいて、１１重量％超〜２５重量％の量のエラストマー粒子と、外部エネルギー源によって活性化可能な硬化成分と、を含むか、または本質的にそれらからなるか、またはそれらからなる組成物であって、硬化成分が、動的光散乱によって測定された２５μｍのＤ９０粒径を有する少なくとも１つのグアニジンを含む、組成物を対象とする。本明細書で使用される場合、「Ｄ９０」という用語は、試料中の材料の総体積の８０パーセント以上が含有されるサイズ分布中の点を意味する。例えば、２５μｍのＤ９０とは、試料の粒子の９０％が２５μｍ以下のサイズを有することを意味する。組成物は、少なくとも部分的に硬化した状態で、接着剤またはシーラントなどのコーティングを形成し得る、シーラント組成物または接着剤組成物などのコーティング組成物であり得る。
【００３１】
基材表面の少なくとも一部に組成物を適用することを含むか、または本質的にそれからなるか、またはそれからなる、基材表面上にコーティングを形成するための方法も開示される。組成物は、エポキシ含有成分と、組成物の総重量に基づいて、１１重量％超〜２５重量％の量のエラストマー粒子と、外部エネルギー源によって活性化可能な硬化成分と、を含み得るか、またはそれらから本質的になり得るか、またはそれらからなり得、硬化成分は、動的光散乱によって測定された２５μｍのＤ９０粒径を有する少なくとも１つのグアニジンを含む。
【００３２】
組成物が、第１の基材と第２の基材との間に位置するように、第１の基材の表面の少なくとも一部に組成物を適用することと、外部エネルギー源を適用して、組成物を硬化させることと、を含むか、または本質的にそれらからなるか、またはそれらからなる、２つの基材間の結合を形成するための方法も開示される。組成物は、エポキシ含有成分と、組成物の総重量に基づいて、１１重量％超〜２５重量％の量のエラストマー粒子と、外部エネルギー源によって活性化可能な硬化成分と、を含み得るか、またはそれらから本質的になり得るか、またはそれらからなり得、硬化成分は、動的光散乱によって測定された２５μｍのＤ９０粒径を有する少なくとも１つのグアニジンを含む。
【００３３】
本発明の組成物から形成されたコーティングを含むか、または本質的にそれからなるか、またはそれからなる基材および物品も開示される。例えば、基材の表面の少なくとも一部が、エポキシ含有成分、組成物の総重量に基づいて、１１重量％超〜２５重量％の量のエラストマー粒子、および外部エネルギー源によって活性化可能な硬化成分を含むか、または本質的にそれらからなるか、またはそれらからなる組成物で少なくとも部分的にコーティングされ、硬化成分が、動的光散乱によって測定された２５μｍのＤ９０粒径を有する少なくとも１つのグアニジンを含む、コーティングされた基材も開示される。第１および第２の基材と、それらの間に配置され、少なくとも部分的に硬化した状態にある組成物と、を含むか、または本質的にそれらからなるか、またはそれらからなる物品であって、組成物が、エポキシ含有成分、組成物の総重量に基づいて、１１重量％超〜２５重量％の量のエラストマー粒子、および外部エネルギー源によって活性化可能な硬化成分を含むか、または本質的にそれらからなるか、またはそれらからなり、硬化成分が、動的光散乱によって測定された２５μｍのＤ９０粒径を有する少なくとも１つのグアニジンを含む、物品も開示される。
【００３４】
コーティング組成物は、エポキシ化合物を含み得る。使用され得る好適なエポキシ化合物には、モノエポキシド、ポリエポキシド、またはそれらの組み合わせが含まれる。
【００３５】
使用され得る好適なモノエポキシドには、フェニルグリシジルエーテル、ｎ−ブチルグリシジルエーテル、クレシルグリシジルエーテル、イソプロピルグリシジルエーテル、グリシジルバーサテート、例えば、Ｓｈｅｌｌ  Ｃｈｅｍｉｃａｌ  Ｃｏ．から入手可能なＣＡＲＤＵＲＡ  Ｅ、およびグリシジルネオデカノエートなどのモノカルボン酸のグリシジルエステル、ならびに上述のいずれかの混合物などのアルコールおよびフェノールのモノグリシジルエーテルが含まれる。
【００３６】
使用することができる有用なエポキシ含有成分には、ポリエポキシド（１超のエポキシ官能価を有する）、エポキシ付加物、またはそれらの組み合わせが含まれる。好適なポリエポキシドには、Ｅｐｏｎ（登録商標）８２８および１００１エポキシ樹脂などのビスフェノールＡのポリグリシジルエーテルならびにＨｅｘｉｏｎ  Ｓｐｅｃｉａｌｔｙ  Ｃｈｅｍｉｃａｌｓ，Ｉｎｃ．から市販されているＥｐｏｎ（登録商標）８６２などのビスフェノールＦポリエポキシドが含まれる。他の有用なポリエポキシドには、多価アルコールのポリグリシジルエーテル、ポリカルボン酸のポリグリシジルエステル、オレフィン性不飽和脂肪環式化合物のエポキシド化から誘導されたポリエポキシド、エポキシ分子中にオキシアルキレン基を含有するポリエポキシド、およびエポキシノボラック樹脂が含まれる。さらに他の非限定的なエポキシ化合物には、エポキシド化ビスフェノールＡノボラック、エポキシド化フェノールノボラック、エポキシド化クレシルノボラック、イソソルビドジグリシジルエーテル、トリグリシジルｐ−アミノフェノール、およびトリグリシジルｐ−アミノフェノールビスマレイミド、トリグリシジルイソシアヌレート、テトラグリシジル４，４’−ジアミノジフェニルメタン、ならびにテトラグリシジル４，４’−ジアミノジフェニルスルホンが含まれる。エポキシ含有化合物はまた、エポキシ二量体酸付加物を含み得る。エポキシ二量体酸付加物は、ジエポキシド化合物（ビスフェノールＡのポリグリシジルエーテルなど）および二量体酸（Ｃ３６二量体酸など）を含む反応物質の反応生成物として形成され得る。エポキシ含有化合物はまた、カルボキシル末端ブタジエン−アクリロニトリルコポリマー修飾エポキシ含有化合物を含み得る。エポキシ含有化合物はまた、エポキシド化ヒマシ油を含み得る。エポキシ含有化合物はまた、グリシジルメタクリレートなどのエポキシ含有アクリルを含み得る。
【００３７】
エポキシ含有化合物は、エポキシ付加物を含み得る。組成物は、１つ以上のエポキシ付加物を含み得る。本明細書で使用される場合、「エポキシ付加物」という用語は、エポキシ化合物およびエポキシド官能基を含まない少なくとも１つの他の化合物の残基を含む反応生成物を指す。例えば、エポキシ付加物は、（１）エポキシ化合物、ポリオール、および無水物、（２）エポキシ化合物、ポリオール、および二塩基酸、または（３）エポキシ化合物、ポリオール、無水物、および二塩基酸、を含む、反応物質の反応生成物を含み得る。
【００３８】
エポキシ付加物を形成するために使用されるエポキシ化合物は、組成物に含まれ得る上記のエポキシ含有化合物のいずれかを含み得る。
【００３９】
エポキシ付加物を形成するために使用されるポリオールには、ジオール、トリオール、テトラオール、およびより高い官能性のポリオールが含まれ得る。そのようなポリオールの組み合わせも使用され得る。ポリオールは、エチレングリコール、プロピレングリコール、ブチレングリコール、ヘキシレングリコールなどから誘導されたポリエーテル鎖ならびにそれらの混合物に基づき得る。ポリオールはまた、カプロラクトン（以下、ポリカプロラクトン系ポリオールと称される）の環開口重合から誘導されたポリエステル鎖に基づき得る。好適なポリオールには、ポリエーテルポリオール、ポリウレタンポリオール、ポリウレアポリオール、アクリルポリオール、ポリエステルポリオール、ポリブタジエンポリオール、水素化ポリブタジエンポリオール、ポリカーボネートポリオール、ポリシロキサンポリオール、およびそれらの組み合わせも含まれ得る。ポリオールに対応するポリアミンも使用され得、この場合、カルボン酸エステルの代わりにアミドが、二塩基酸および無水物と共に形成される。
【００４０】
ポリオールは、ポリカプロラクトン系ポリオールを含み得る。ポリカプロラクトン系ポリオールは、一次ヒドロキシル基で終端したジオール、トリオール、またはテトラオールを含み得る。市販のポリカプロラクトン系ポリオールには、例えば、Ｃａｐａ２０５４、Ｃａｐａ２０７７Ａ、Ｃａｐａ２０８５、Ｃａｐａ２２０５、Ｃａｐａ３０３１、Ｃａｐａ３０５０、Ｃａｐａ３０９１、およびＣａｐａ４１０１などのＰｅｒｓｔｏｒｐ  ＧｒｏｕｐからＣａｐａ（商標）の商品名で販売されるものが含まれる。
【００４１】
ポリオールは、ポリテトラヒドロフラン系ポリオールを含み得る。ポリテトラヒドロフラン系ポリオールは、一次ヒドロキシル基で終端したジオール、トリオール、またはテトラオールを含み得る。市販のポリテトラヒドロフラン系ポリオールには、Ｉｎｖｉｓｔａから入手可能なテトラメチレンエーテル基を繰り返すことによってヒドロキシル基が分離される直鎖ジオールのブレンドであるＴｅｒａｔｈａｎｅ（登録商標）ＰＴＭＥＧ２５０およびＴｅｒａｔｈａｎｅ（登録商標）ＰＴＭＥＧ６５０などのＴｅｒａｔｈａｎｅ（登録商標）の商品名で販売されるものが含まれる。加えて、Ｃｏｇｎｉｓ  Ｃｏｒｐｏｒａｔｉｏｎから入手可能なＰｒｉｐｏｌ（登録商標）、Ｓｏｌｖｅｒｍｏｌ（商標）、およびＥｍｐｏｌ（登録商標）の商品名で販売される二量体ジオールに基づくポリオール、またはＢｉｏｂａｓｅｄ  Ｔｅｃｈｎｏｌｏｇｉｅｓから入手可能な四官能性ポリオールＡｇｒｏｌ４．０などのバイオベースのポリオールも利用され得る。
【００４２】
エポキシ付加物を形成するために使用され得る無水物は、当技術分野で既知の任意の好適な酸無水物を含み得る。例えば、無水物は、ヘキサヒドロフタル酸無水物およびその誘導体（例えば、メチルヘキサヒドロフタル酸無水物）、フタル酸無水物およびその誘導体（例えば、メチルフタル酸無水物）、無水マレイン酸、無水コハク酸、トリメレチン酸無水物、二水素化ピロメル酸（ＰＭＤＡ）、３，３’，４，４’−オキシ二フタル二水素化物（ＯＤＰＡ）、３，３’，４，４’−ベンゾフェロンテトラカルボン酸二無水物（ＢＴＤＡ）、ならびに４，４’−二フタル酸（ヘキサフルオロイソプロピリデン）無水物（６ＦＤＡ）を含み得る。
【００４３】
エポキシ付加物を形成するために使用される二塩基酸は、当技術分野で既知の任意の好適な二塩基酸を含み得る。例えば、二塩基酸は、フタル酸およびその誘導体（例えば、メチルフタル酸）、ヘキサヒドロフタル酸およびその誘導体（例えば、メチルヘキサヒドロフタル酸）、マレイン酸、コハク酸、アジピン酸などを含み得る。
【００４４】
エポキシ付加物は、ジオール、一無水物または二塩基酸、およびジエポキシ化合物を含み得、エポキシ付加物中のジオール、一無水物（または二塩基酸）、およびジエポキシ化合物のモル比は、０．５：０．８：１．０〜０．５：１．０：６．０で変動し得る。
【００４５】
エポキシ付加物は、トリオール、一無水物または二塩基酸、およびジエポキシ化合物を含み得、エポキシ付加物中のトリオール、一無水物（または二塩基酸）、およびジエポキシ化合物のモル比は、０．５：０．８：１．０〜０．５：１．０：６．０で変動し得る。
【００４６】
エポキシ付加物は、テトラオール、一無水物または二塩基酸、およびジエポキシ化合物を含み得、エポキシ付加物中のテトラオール、一無水物（または二塩基酸）、およびジエポキシ化合物のモル比は、０．５：０．８：１．０〜０．５：１．０：６．０で変動し得る。
【００４７】
他の好適なエポキシ含有成分には、米国特許第８，７９６，３６１号、第３項、第４２行〜第４項、第６５行に記載されるように、エポキシ含有化合物、ポリオール、および無水物を含む反応物質の反応生成物として形成されるエポキシポリエステルなどのエポキシ付加物が含まれ、その引用部分は、参照により本明細書に組み込まれる。
【００４８】
エポキシ含有成分は、１．０超、例えば、少なくとも１．８の平均エポキシド官能価を有し得、かつ３．２未満、例えば、２．８以下の平均エポキシド官能価を有し得る。エポキシ含有成分は、１．０超〜３．２未満、例えば、１．８〜２．８の平均エポキシド官能価を有し得る。本明細書で使用される場合、「平均エポキシド官能価」という用語は、組成物中のエポキシド官能基対エポキシド含有分子のモル比を意味する。
【００４９】
本発明によれば、エポキシ含有成分は、総組成物重量に基づいて、少なくとも４５重量％、例えば、少なくとも５５重量％の量で組成物中に存在し得、場合によっては、総組成物重量に基づいて、９０重量％以下、例えば、８５重量％以下の量でコーティング組成物中に存在し得る。本発明によれば、エポキシ含有成分は、総組成物重量に基づいて、４５重量％〜９０重量％、例えば、５５重量％〜８５重量％の量でコーティング組成物中に存在し得る。
【００５０】
本発明によれば、コーティング組成物のエポキシ含有成分のエポキシ当量は、少なくとも４０ｇ／当量、例えば、少なくとも７４ｇ／当量、例えば、少なくとも１６０ｇ／当量、例えば、少なくとも２００ｇ／当量、例えば、少なくとも５００ｇ／当量、例えば、少なくとも１，０００ｇ／当量であり得、場合によっては、２，０００ｇ／当量以下、例えば、１，０００ｇ／当量以下、例えば、５００ｇ／当量以下、例えば、２００ｇ／当量以下であり得る。本発明によれば、コーティング組成物のエポキシ含有成分のエポキシ当量は、４０ｇ／当量〜２，０００ｇ／当量、例えば、１００ｇ／当量〜１０００ｇ／当量、例えば、１６０ｇ／当量〜５００ｇ／当量の範囲であり得る。本明細書で使用される場合、「エポキシ当量」は、エポキシ含有成分の分子量をエポキシ含有成分中に存在するエポキシ基の数で除算することによって決定される。
【００５１】
本発明によれば、コーティング組成物のエポキシ含有成分の分子量（Ｍｗ）は、少なくとも４０ｇ／ｍｏｌ、例えば、少なくとも７４ｇ／ｍｏｌ、例えば、少なくとも１９８ｇ／ｍｏｌ、例えば、少なくとも３１０ｇ／ｍｏｌ、例えば、少なくとも５００ｇ／ｍｏｌ、例えば、少なくとも１，０００ｇ／ｍｏｌ、場合によっては２０，０００ｇ／ｍｏｌ以下、例えば、４，０００ｇ／ｍｏｌ以下、例えば、２，０００ｇ／ｍｏｌ以下、例えば、４００ｇ／ｍｏｌ以下、例えば、３００ｇ／ｍｏｌ以下であり得る。本発明によれば、コーティング組成物のエポキシ含有成分の分子量は、４０ｇ／ｍｏｌ〜２０，０００ｇ／ｍｏｌ、例えば、１９８ｇ／ｍｏｌ〜４，０００ｇ／ｍｏｌ、例えば、３１０ｇ／ｍｏｌ〜２，０００ｇ／ｍｏｌ、例えば、５００ｇ／ｍｏｌ〜１，０００ｇ／ｍｏｌの範囲であり得る。
【００５２】
本発明によるコーティング組成物は、エラストマー粒子をさらに含む。本明細書で使用される場合、「エラストマー粒子」は、例えば、Ｆｏｘ方程式を使用して計算された、−１５０℃超かつ３０℃未満の少なくとも１つのガラス転移温度（Ｔｇ）を有する１つ以上の材料から構成される粒子を指す。エラストマー粒子は、エポキシ含有成分から相分離され得る。本明細書で使用される場合、「相分離」という用語は、エポキシ含有成分のマトリックス内に離散ドメインを形成することを意味する。
【００５３】
エラストマー粒子は、コア／シェル構造を有し得る。好適なコアシェルエラストマー粒子は、アクリルシェルおよびエラストマーコアから構成され得る。コアは、天然または合成ゴム、ポリブタジエン、スチレン−ブタジエン、ポリイソプレン、クロロプレン、アクリロニトリルブタジエン、ブチルゴム、ポリシロキサン、ポリスルフィド、エチレン−酢酸ビニル、フルオロエラストマー、ポリオレフィン、またはそれらの組み合わせを含み得る。
【００５４】
本発明によれば、エラストマー粒子の平均粒径は、透過電子顕微鏡（ＴＥＭ）によって測定した際、少なくとも２０ｎｍ、例えば、少なくとも３０ｎｍ、例えば、少なくとも４０ｎｍ、例えば、少なくとも５０ｎｍであり得、かつ４００ｎｍ以下、例えば、３００ｎｍ以下、例えば、２００ｎｍ以下、例えば、１５０ｎｍ以下であり得る。本発明によれば、エラストマー粒子の平均粒径は、ＴＥＭによって測定した際、２０ｎｍ〜４００ｎｍ、例えば、３０ｎｍ〜３００ｎｍ、例えば、４０ｎｍ〜２００ｎｍ、例えば、５０ｎｍ〜１５０ｎｍであり得る。ＴＥＭによって粒径を測定する好適な方法は、粒子が膨張しないように選択された溶媒中にエラストマー粒子を懸濁すること、および次いで、懸濁液を周囲条件下で乾燥させるＴＥＭグリッド上にドロップキャストすることを含む。例えば、Ｋａｎｅｋａ  Ｔｅｘａｓ  Ｃｏｒｐｏｒａｔｉｏｎからのコアシェルゴムエラストマー粒子を含有するエポキシ樹脂を、ドロップキャストするために酢酸ブチル中で希釈することができる。２００ｋＶで動作するＴｅｃｎａｉ  Ｔ２０  ＴＥＭを使用して取得し、ＩｍａｇｅＪソフトウェアまたは同等の器具およびソフトウェアを使用して分析した画像から粒径測定値を得てもよい。
【００５５】
本発明によれば、エラストマー粒子は、任意選択的に、コーティング組成物に導入するためのエポキシキャリア樹脂中に含まれてもよい。２０ｎｍ〜４００ｎｍの範囲の平均粒径での好適な細かく分散したコアシェルエラストマー粒子は、芳香族エポキシド、フェノールノボラックエポキシ樹脂、ビスフェノールＡおよび／もしくはビスフェノールＦジエポキシド、ならびに／または脂肪族エポキシドなどのエポキシ樹脂中でマスターバッチされ得、エラストマー分散体の総重量に基づいて、１重量％〜８０重量％、例えば、５重量％〜５０重量％、例えば、１５重量％〜３５重量％のコアシェルエラストマー粒子の範囲の濃度で、シクロ脂肪族エポキシドを含む。好適なエポキシ樹脂には、エポキシ樹脂の混合物も含まれ得る。利用時に、エポキシキャリア樹脂は、コーティング組成物中に存在するエポキシ含有成分の重量が、エポキシキャリア樹脂の重量を含むように、本発明のエポキシ含有成分であり得る。
【００５６】
本発明のコーティング組成物に利用され得るポリ（ブタジエン）ゴム粒子を使用した例示的な非限定的な市販のコアシェルエラストマー粒子製品には、コアシェルポリ（ブタジエン）ゴム粉末（Ｄｏｗ  ＣｈｅｍｉｃａｌからＰＡＲＡＬＯＩＤ（商標）ＥＸＬ２６５０Ａとして市販されている）、ビスフェノールＦジグリシジルエーテル（Ｋａｎｅ  Ａｃｅ  ＭＸ１３６として市販されている）中のコアシェルポリ（ブタジエン）ゴム分散体（２５重量％のコアシェルゴム）、Ｅｐｏｎ（登録商標）８２８（Ｋａｎｅ  Ａｃｅ  ＭＸ１５３として市販されている）中のコアシェルポリ（ブタジエン）ゴム分散体（３３重量％のコアシェルゴム）、Ｅｐｉｃｌｏｎ（登録商標）ＥＸＡ−８３５ＬＶ（Ｋａｎｅ  Ａｃｅ  ＭＸ１３９として市販されている）中のコアシェルポリ（ブタジエン）ゴム分散体（３３重量％のコアシェルゴム）、ビスフェノールＡジグリシジルエーテル（Ｋａｎｅ  Ａｃｅ  ＭＸ２５７として市販されている）中のコアシェルポリ（ブタジエン）ゴム分散体（３７重量％のコアシェルゴム）、およびＥｐｏｎ（登録商標）８６３（Ｋａｎｅ  Ａｃｅ  ＭＸ２６７として市販されている）中のコアシェルポリ（ブタジエン）ゴム分散体（３７重量％のコアシェルゴム）が含まれ、Ｋａｎｅｋａ  Ｔｅｘａｓ  Ｃｏｒｐｏｒａｔｉｏｎから各々入手可能である。
【００５７】
コーティング組成物中で利用され得るスチレン−ブタジエンゴム粒子を使用した例示的な非限定的な市販のコアシェルエラストマー粒子製品には、コアシェルスチレン−ブタジエンゴム粉末（ＡｒｋｅｍａからＣＬＥＡＲＳＴＲＥＮＧＴＨ（登録商標）ＸＴ１００として市販されている）、コアシェルスチレン−ブタジエンゴム粉末（ＰＡＲＡＬＯＩＤ（商標）ＥＸＬ２６５０Ｊとして市販されている）、ビスフェノールＡジグリシジルエーテル（Ｏｌｉｎ（商標）からＦｏｒｔｅｇｒａ（商標）３５２として市販されている）中のコアシェルスチレン−ブタジエンゴム分散体（３３重量％のコアシェルゴム）、低粘度ビスフェノールＡジグリシジルエーテル（Ｋａｎｅ  Ａｃｅ  ＭＸ１１３として市販されている）中のコアシェルスチレン−ブタジエンゴム分散体（３３重量％のゴム）、ビスフェノールＡジグリシジルエーテル（Ｋａｎｅ  Ａｃｅ  ＭＸ１２５として市販されている）中のコアシェルスチレン−ブタジエンゴム分散体（２５重量％のコアシェルゴム）、ビスフェノールＦジグリシジルエーテル（Ｋａｎｅ  Ａｃｅ  ＭＸ  １３５として市販されている）中のコアシェルスチレン−ブタジエンゴム分散体（２５重量％のコアシェルゴム）、Ｄ．Ｅ．Ｎ．（商標）−４３８フェノールノボラックエポキシ（Ｋａｎｅ  Ａｃｅ  ＭＸ２１５として市販されている）中のコアシェルスチレン−ブタジエンゴム分散体（２５重量％のコアシェルゴム）、Ａｒａｌｄｉｔｅ（登録商標）ＭＹ−７２１多官能性エポキシ（Ｋａｎｅ  Ａｃｅ  ＭＸ４１６として市販されている）中のコアシェルスチレン−ブタジエンゴム分散体（２５％重量のコアシェルゴム）、ＭＹ−０５１０多官能性エポキシ（Ｋａｎｅ  Ａｃｅ  ＭＸ４５１として市販されている）中のコアシェルスチレン−ブタジエンゴム分散体（２５％重量のコアシェルゴム）、ＳｙｎａｓｉａからのＳｙｎａエポキシ２１シクロ−脂肪族エポキシ（Ｋａｎｅ  Ａｃｅ  ＭＸ５５１として市販されている）中のコアシェルスチレン−ブタジエンゴム分散体（２５％重量のコアシェルゴム）、およびポリプロピレングリコール（ＭＷ４００）（Ｋａｎｅ  Ａｃｅ  ＭＸ７１５として市販されている）中のコアシェルスチレン−ブタジエンゴム分散体（２５重量％のコアシェルゴム）が含まれ、Ｋａｎｅｋａ  Ｔｅｘａｓ  Ｃｏｒｐｏｒａｔｉｏｎから各々入手可能である。
【００５８】
本発明のコーティング組成物に利用され得るポリシロキサンゴム粒子を使用した例示的な非限定的な市販のコアシェルエラストマー粒子製品には、コアシェルポリシロキサンゴム粉末（ＷａｃｋｅｒからＧＥＮＩＯＰＥＲＬ（登録商標）Ｐ５２として市販されている）、ビスフェノールＡジグリシジルエーテル（ＥｖｏｎｉｃｋからＡＬＢＩＤＵＲ（登録商標）ＥＰ２２４０Ａとして市販されている）中のコアシェルポリシロキサンゴム分散体（４０重量％のコアシェルゴム）、ｊＥＲ（商標）８２８（Ｋａｎｅ  Ａｃｅ  ＭＸ９６０として市販されている）中のコアシェルポリシロキサンゴム分散体（２５重量％のコアシェルゴム）、Ｅｐｏｎ（登録商標）８６３（Ｋａｎｅ  Ａｃｅ  ＭＸ９６５として市販されている）中のコアシェルポリシロキサンゴム分散体（２５重量％のコアシェルゴム）が含まれ、Ｋａｎｅｋａ  Ｔｅｘａｓ  Ｃｏｒｐｏｒａｔｉｏｎから各々入手可能である。
【００５９】
エラストマー粒子は、総組成物重量に基づいて、１１重量％超、例えば、少なくとも１５重量％の量で組成物中に存在し得、場合によっては、総組成物重量に基づいて、４０重量％以下、例えば、３５重量％以下、例えば、２５重量％以下の量で組成物中に存在し得る。本発明によれば、エラストマー粒子は、総組成物重量に基づいて、１１重量％超〜４０重量％、例えば、１１重量％超〜２５重量％、例えば、１５重量％〜２５重量％の量で組成物中に存在し得る。
【００６０】
本発明によれば、少なくとも５０重量％のエラストマー粒子は、コーティング組成物中のエラストマー粒子の総重量に基づいて、スチレンブタジエンコアを含む。例えば、スチレンブタジエンコアを含むエラストマー粒子は、エラストマー粒子の総重量に基づいて、少なくとも５０重量％、例えば、少なくとも６５重量％、例えば、少なくとも７５重量％の量でコーティング組成物中に存在し得、かつコーティング組成物中のエラストマー粒子の総重量に基づいて、１００重量％、例えば、９５重量％以下、例えば、９０重量％以下の量で存在し得る。スチレンブタジエンコアを含むエラストマー粒子は、コーティング組成物中のエラストマー粒子の総重量に基づいて、５０重量％〜１００重量％、例えば、６５重量％〜９０重量％、例えば、７５重量％〜９５重量％の量でコーティング組成物中に存在し得る。
【００６１】
本発明によれば、少なくとも５０重量％のエラストマー粒子は、コーティング組成物中のエラストマー粒子の総重量に基づいて、１５０ｎｍ以下、例えば、５０ｎｍ〜１５０ｎｍの平均粒径（本明細書に記載のＴＥＭに基づく）を有する。例えば、１５０ｎｍ以下、例えば、５０ｎｍ〜１５０ｎｍの平均粒径（本明細書に記載のＴＥＭに基づく）を有するエラストマー粒子は、エラストマー粒子の総重量に基づいて、少なくとも５０重量％、例えば、少なくとも６５重量％、例えば、少なくとも７５重量％の量でコーティング組成物中に存在し得、かつコーティング組成物中のエラストマー粒子の総重量に基づいて、１００重量％、例えば、９５重量％以下、例えば、９０重量％以下の量で存在し得る。１５０ｎｍ、例えば、５０ｎｍ〜１５０ｎｍの平均粒径（本明細書に記載のＴＥＭに基づく）を有するエラストマー粒子は、コーティング組成物中のエラストマー粒子の総重量に基づいて、５０重量％〜１００重量％、例えば、６５重量％〜９５重量％、例えば、７５重量％〜９０重量％の量でコーティング組成物中に存在し得る。
【００６２】
本発明によれば、５０重量％以下のエラストマー粒子は、コーティング組成物中のエラストマー粒子の総重量に基づいて、ポリブタジエンコアを含む。例えば、ポリブタジエンコアを含有するエラストマー粒子が、少なくとも存在する場合、それらは、エラストマー粒子の総重量に基づいて、少なくとも５重量％、例えば、少なくとも１０重量％の量で存在し得、かつエラストマー粒子の総重量に基づいて、５０重量％以下、例えば、３５重量％以下、例えば、２５重量％以下の量で存在し得る。ポリブタジエンコアを含有するエラストマー粒子は、エラストマー粒子の総重量に基づいて、０重量％〜５０重量％、例えば、５重量％〜３５重量％、例えば、１０重量％〜２５重量％の量で本発明のコーティング組成物中に存在し得る。
【００６３】
本発明によれば、５０重量％以下のエラストマー粒子は、コーティング組成物中のエラストマー粒子の総重量に基づいて、ポリシロキサンコアを含む。例えば、ポリシロキサンを含有するエラストマー粒子が、少しでも存在する場合、それらは、エラストマー粒子の総重量に基づいて、少なくとも５重量％、例えば、少なくとも１０重量％の量で存在し得、かつエラストマー粒子の総重量に基づいて、５０重量％以下、例えば、３５重量％以下、例えば、２５重量％以下の量で存在し得る。ポリシロキサンを含むエラストマー粒子は、エラストマー粒子の総重量に基づいて、０重量％〜５０重量％、例えば、５重量％〜３５重量％、例えば、１０重量％〜２５重量％の量で本発明のコーティング組成物中に存在し得る。
【００６４】
本発明の組成物は、外部エネルギー源によって活性化可能な硬化成分をさらに含み、硬化成分は、グアニジンを含むか、本質的にそれからなるか、またはそれからなる。本明細書で使用される場合、「グアニジン」は、グアニジンおよびその誘導体を指すことが理解されよう。例えば、使用され得る硬化成分には、グアニジン、置換グアニジン、置換尿素、メラミン樹脂、グアナミン誘導体、熱活性化環状三級アミン、芳香族アミン、および／またはそれらの混合物が含まれる。置換グアニジンの例は、メチルグアニジン、ジメチルグアニジン、トリメチルグアニジン、テトラメチルグアニジン、メチルイソビグアニジン、ジメチルイソビグアニジン、テトラメチルイソビグアニジン、ヘキサメチルイソビグアニジン、ヘプタメチルイソビグアニジン、より特にシアノグアニジン（ジヤンジアミド、例えば、ＡｌｚＣｈｅｍから入手可能なＤｙｈａｒｄ（登録商標））である。言及され得る好適なグアナミン誘導体の代表は、アルキル化ベンゾグアナミン樹脂、ベンゾグアナミン樹脂、またはメトキシメチルエトキシメチルベンゾグアナミンである。
【００６５】
例えば、グアニジンは、以下の一般構造を有する化合物、部分、および／または残基を含んでもよい：
【化１】
2021512989.tif 000003
式中、Ｒ１、Ｒ２、Ｒ３、Ｒ４、およびＲ５（すなわち、構造（Ｉ）の置換基）の各々は、水素、（シクロ）アルキル、アリール、芳香族、有機金属、ポリマー構造、または一緒に、シクロアルキル、アリール、もしくは芳香族構造を形成することができ、式中、Ｒ１、Ｒ２、Ｒ３、Ｒ４、およびＲ５は、同じであっても異なってもよい。本明細書で使用される場合、「（シクロ）アルキル」は、アルキルおよびシクロアルキルの両方を指す。Ｒ基のいずれかが「一緒に（シクロ）アルキル、アリール、および／または芳香族基を形成することができる」とき、任意の２つの隣接するＲ基が連結されて、以下の構造（ＩＩ）〜（Ｖ）中の環などの環状部分を形成することを意味する。
【００６６】
構造（Ｉ）に示される炭素原子と窒素原子との間の二重結合が、構造（Ｉ）の炭素原子と別の窒素原子との間に位置し得ることが理解されるであろう。したがって、構造（Ｉ）の様々な置換基は、二重結合が構造内に位置する場所に応じて、異なる窒素原子に付着し得る。
【００６７】
グアニジンは、構造（Ｉ）のグアニジンなどの環状グアニジンを含んでもよく、構造（Ｉ）の２つ以上のＲ基は、一緒に１つ以上の環を形成する。言い換えれば、環状グアニジンは、１つ超の環（複数可）を含み得る。例えば、環状グアニジンは、以下の構造（ＩＩ）および（ＩＩＩ）に示されるような単環式グアニジン（１つの環）のいずれかであってもよく、または環状グアニジンは、以下の構造（ＩＶ）および（Ｖ）に示されるような二環式もしくは多環式グアニジン（２つ超の環）であってもよい。
【化２】
2021512989.tif 000004
【００６８】
構造（ＩＩ）および／または（ＩＩＩ）、Ｒ１〜Ｒ７の各置換基は、水素、（シクロ）アルキル、アリール、芳香族、有機金属、ポリマー構造を含んでもよく、または一緒にシクロアルキル、アリール、もしくは芳香族構造を形成してもよく、式中、Ｒ１〜Ｒ７は、同じであっても異なってもよい。同様に、構造（ＩＶ）および（Ｖ）、Ｒ１〜Ｒ９の各置換基は、水素、アルキル、アリール、芳香族、有機金属、ポリマー構造であってもよく、または一緒にシクロアルキル、アリール、もしくは芳香族構造を形成してもよく、式中、Ｒ１〜Ｒ９は、同じであっても異なってもよい。さらに、構造（ＩＩ）および／または（ＩＩＩ）のいくつかの例では、Ｒ１〜Ｒ７の特定の組み合わせは、同じ環構造の一部であり得る。例えば、構造（ＩＩ）のＲ１およびＲ７は、単一の環構造の一部を形成し得る。さらに、置換基の任意の組み合わせ（構造（ＩＩ）および／または（ＩＩＩ）のＲ１〜Ｒ７ならびに構造（ＩＶ）および／または（Ｖ）のＲ１〜Ｒ９）は、置換基が環状グアニジンの触媒活性に実質的に干渉しない限り選ばれ得ることが理解されるであろう。
【００６９】
環状グアニジン中の各環は、５つ超の員から構成され得る。例えば、環状グアニジンは、５員環、６員環、および／または７員環を含み得る。本明細書で使用される場合、「員」という用語は、環構造中に位置する原子を指す。したがって、５員環は、環構造中に５つの原子を有し（構造（ＩＩ）〜（Ｖ）中の「ｎ」および／または「ｍ」＝１）、６員環は、環構造中に６つの原子を有し（構造（ＩＩ）〜（Ｖ）中の「ｎ」および／または「ｍ」＝２）、７員環は、環構造中に７つの原子を有する（構造（ＩＩ）〜（Ｖ）中の「ｎ」および／または「ｍ」＝３）。環状グアニジンが、２つ超の環（例えば、構造（ＩＶ）および（Ｖ））から構成される場合、環状グアニジンの各環中の員の数は、同じまたは異なるのいずれかであり得ることが理解されるであろう。例えば、一方の環は、５員環であってもよく、他方の環は、６員環であってもよい。環状グアニジンが、３つ超の環から構成される場合、次いで前文で引用される組み合わせに加えて、環状グアニジンの第１の環中の員の数は、環状グアニジンの任意の他の環中の員の数とは異なり得る。
【００７０】
構造（ＩＩ）〜（Ｖ）の窒素原子が、それらに付着する追加の原子をさらに有し得ることも理解されるであろう。さらに、環状グアニジンは、置換または非置換のいずれかであり得る。例えば、本明細書で環状グアニジンと併用される場合、「置換」という用語は、環状グアニジンを指し、構造（ＩＩ）および／もしくは（ＩＩＩ）のＲ５、Ｒ６、および／もしくはＲ７、ならびに／または構造（ＩＶ）および／もしくは（Ｖ）のＲ９は、水素ではない。本明細書で環状グアニジンと併用される場合、「非置換」という用語は、環状グアニジンを指し、構造（ＩＩ）および／もしくは（ＩＩＩ）のＲ１〜Ｒ７、ならびに／または構造（ＩＶ）および／もしくは（Ｖ）のＲ１〜Ｒ９は、水素である。
【００７１】
環状グアニジンは、二環式グアニジンを含んでもよく、二環式グアニジンは、１，５，７−トリアザビシクロ［４．４．０］デカ−５−エン（「ＴＢＤ」または「ＢＣＧ」）を含んでもよい。
【００７２】
グアニジンは、組成物の総重量に基づいて、少なくとも２重量％、例えば、少なくとも５重量％の量で組成物中に存在し得、かつ組成物の総重量に基づいて、２０重量％以下、例えば、１５重量％以下、例えば、１０重量％以下の量で存在し得る。グアニジンは、組成物の総重量に基づいて、２重量％〜２０重量％、例えば、５重量％〜１５重量％、例えば、７重量％〜１２重量％の量で組成物中に存在し得る。
【００７３】
グアニジン粒子は、動的光散乱によって測定された際、２５μｍのＤ９０粒径、例えば、２０μｍのＤ９０粒径、例えば、１５μｍのＤ９０粒径を有し得る。Ｄ９０の測定に有用な有用な器具には、ＬＳ１３  ３２０レーザ回折粒径分析器（Ｂｅｃｋｍａｎ  Ｃｏｕｌｔｅｒから入手可能）または同様の器具が含まれる。
【００７４】
本発明によれば、コーティング組成物は、任意選択的に、第２の硬化剤をさらに含み得る。硬化剤は、潜硬化剤、ブロック化硬化剤、封入硬化剤、またはそれらの組み合わせであり得る。
【００７５】
有用な第２の硬化剤は、アミドアミンもしくはポリアミド触媒、例えば、Ａｉｒ  Ｐｒｏｄｕｃｔｓから入手可能なＡｎｃａｍｉｄｅ（登録商標）製品のうちの１つなど、アミン、ジヒドラジド、もしくはジシアンジアミド付加物および複合体、例えば、Ａｊｉｎｏｍｏｔｏ  Ｆｉｎｅ  Ｔｅｃｈｎｏ  Ｃｏｍｐａｎｙから入手可能なＡｊｉｃｕＲｅ（登録商標）製品のうちの１つなど、Ａｌｚ  Ｃｈｅｍから入手可能な３，４−ジクロロフェニル−Ｎ，Ｎ−ジメチル尿素（別名Ｄｉｕｒｏｎ）、またはそれらの組み合わせを含み得る。
【００７６】
本発明によれば、利用時、第２の硬化剤は、総組成物重量に基づいて、少なくとも０．０１重量％、例えば、少なくとも１重量％、例えば、少なくとも５重量％の量でコーティング組成物中に存在し得、場合によっては、総組成物重量に基づいて、１０重量％以下、例えば、５重量％以下、例えば、１重量％以下の量でコーティング組成物中に存在し得る。本発明によれば、利用時、第２の硬化剤は、総組成物重量に基づいて、０．０１重量％〜１０重量％、例えば、１重量％〜５重量％の量でコーティング組成物中に存在し得る。
【００７７】
本発明によれば、補強フィラーは、任意選択的にコーティング組成物に添加され得る。本発明のコーティング組成物に導入して、ガラス繊維、二酸化チタン繊維、ウイスカー型炭酸カルシウム（アラゴナイト）、ならびに炭素繊維（黒鉛およびカーボンナノチューブを含む）などの改善された機械材料を提供し得る有用な強化フィラー。加えて、５ミクロン以上の幅および５０ミクロン以上の長さに粉砕したガラス繊維も追加の引張強度を提供し得る。
【００７８】
本発明によれば、実質的に球状であるものなどの有機および／または無機フィラーは、任意選択的にコーティング組成物に添加されてもよい。導入され得る有用な有機フィラーには、セルロース、デンプン、およびアクリルが含まれる。導入され得る有用な無機フィラーには、ボロシリケート、アルミノシリケート、および炭酸カルシウムが含まれる。有機フィラーおよび無機フィラーは、組成物中で固体であっても、中空であっても、または層状であってもよく、少なくとも１つの次元において１０ｎｍ〜１ｍｍのサイズの範囲であり得る。
【００７９】
任意選択的に、本発明によれば、追加のフィラー、チキソトロープ、着色料、ティント、および／または他の材料もコーティング組成物に添加され得る。
【００８０】
使用され得る有用なチキソトロープには、未処理のヒュームドシリカおよび処理されたヒュームドシリカ、キャスターワックス、粘土、有機粘土、ならびにそれらの組み合わせが含まれる。加えて、Ａｒａｍｉｄ（登録商標）繊維およびＫｅｖｌａｒ（登録商標）繊維、アクリル繊維、および／または改変セルロース繊維などの合成繊維などの繊維も利用され得る。
【００８１】
有用な着色料、染料、またはティントは、赤い鉄顔料、二酸化チタン、炭酸カルシウム、およびフタロシアニンブルー、ならびにそれらの組み合わせを含み得る。
【００８２】
チキソトロープと併用され得る有用なフィラーには、無機粘土またはシリカなどの無機フィラー、およびそれらの組み合わせが含まれ得る。
【００８３】
利用され得る例示的な他の材料には、例えば、酸化カルシウムおよびカーボンブラック、ならびにそれらの組み合わせが含まれる。
【００８４】
そのようなフィラーは、少しでも存在する場合、組成物の総重量に基づいて、２０重量％以下、例えば、１０重量％以下、例えば、５重量％以下の量で存在し得る。そのようなフィラーは、少しでも存在する場合、組成物の総重量に基づいて、０．１重量％〜２０重量％、例えば、１重量％〜１５重量％、例えば、５重量％〜１０重量％の量で存在し得る。
【００８５】
任意選択的に、組成物は、マイカ、タルク、ピロフィラーイト、クロライト、バーミキュライト、またはそれらの組み合わせなどの板状フィラーを実質的に含まない場合があるか、または本質的にそれを含まない場合があるか、または完全にそれを含まない場合がある。
【００８６】
任意選択的に、組成物は、フリーラジカル開始剤を実質的に含まない場合があるか、または本質的にそれを含まない場合があるか、または完全にそれを含まない場合がある。
【００８７】
驚くべきことに、総組成物重量に基づいて、２０重量％超の集計量で、組成物に添加剤を添加することにより、例えば、１５重量％超、例えば、１０重量％超のラップせん断強度および変位を著しく低減することが発見された。すなわち、組成物は、総組成物重量に基づいて、最大２０重量％、例えば、最大１５重量％、例えば、最大１０重量％の添加剤を含有し得る。実施例では、組成物は、添加剤を実質的に含まない場合があるか、または本質的にそれを含まない場合があるか、または完全にそれを含まない場合がある。本明細書で使用される場合、「添加剤」という用語は、本明細書に記載のエポキシ含有成分、エラストマー粒子、グアニジン硬化成分、第２の硬化剤、およびフィラーに加えて、コーティング組成物に含まれる構成成分または成分を指す。そのような添加剤の例示的な非限定的な例には、Ｈｕｎｔｓｍａｎ  ＣｏｒｐｏｒａｔｉｏｎからのＦｌｅｘｉｂｉｌｚｅｒ（登録商標）ＤＹ９６５などの軟化剤、反応性液体ゴム、非反応性液体ゴム、エポキシアミン付加物（上述されているが、存在する場合、コーティング組成物中に存在するエポキシ含有成分とは異なるものなど）、エポキシチオール付加物、ブロック化イソシアネート、キャップドイソシアネート、エポキシウレタン、エポキシ尿素、Ｈｅｘｉｏｎからの修飾エポキシ、ＨｅｘｉｏｎからのＨＥＬＯＸＹ（商標）改質剤、接着促進剤、ＭｏｍｅｎｔｉｖｅからのＳｉｌｑｕｅｓｔ  Ａ−１８７などのシランカップリング剤、難燃剤、ＥｖｏｎｉｋからのＮＡＮＯＰＯＸ（登録商標）分散体などのコロイドシリカ、熱可塑性樹脂、ＡＩＣＡ  Ｋｏｇｙｏ  ＣｏからのＺＥＦＩＡＣ（登録商標）ビーズなどのアクリルポリマービーズ、またはそれらの組み合わせが含まれる。
【００８８】
本発明はまた、基材の表面の少なくとも一部分を上記の本発明の組成物のうちの１つと接触させることを含むか、または本質的にそれからなるか、またはそれからなる基材を処理するための方法を対象とする。組成物は、本明細書に記載のように、外部エネルギー源に曝露することによって、基材表面上にコーティング、層、またはフィルムを形成するように硬化され得る。コーティング、層、またはフィルムは、例えば、シーラントまたは接着剤であり得る。
【００８９】
本発明は、基材間の結合がラップせん断強度および変位の両方に関する特定の機械的特性を提供する、多種多様な潜在的用途のための２つの基材間の結合を形成するための方法も対象とする。本方法は、上記の組成物を第１の基材に適用することと、組成物が第１の基材と第２の基材との間に位置するように第２の基材を組成物に接触させることと、本明細書に記載のように外部エネルギー源に曝露することによって組成物を硬化させることと、を含み得るか、または本質的にそれらからなり得るか、またはそれらからなり得る。例えば、組成物は、結合されている基材材料のうちの一方または両方のいずれかに適用されて、その間に接着結合を形成してもよく、基材が整列されてもよく、圧力および／またはスペーサを追加して、結合厚を制御してもよい。組成物は、洗浄または未洗浄（すなわち、油性または油を塗ったを含む）基材表面に適用され得る。
【００９０】
上述のように、本開示の組成物はまた、基材または基材表面上にシーラントなどのコーティングを形成し得る。コーティング組成物は、非限定的な例として、自動車フレームもしくは飛行機の車体もしくは構成要素を含む基材表面、またはタンク上のものなどの装甲アセンブリ、またはボディアーマー、パーソナルアーマー、装甲のスーツなどの防護服に適用され得る。本発明の組成物によって形成されるシーラントは、十分なラップせん断強度および変位を提供する。組成物は、洗浄または未洗浄（すなわち、油性または油を塗ったを含む）基材表面に適用され得る。また、前処理された基材に適用され、電気沈着性コーティングでコーティングされ、プライマー、ベースコート、またはトップコートなどの追加の層でコーティングされてもよい。その後、オーブンでの焼き付けなどのコーティング組成物を硬化させるために外部エネルギー源を適用し得る。
【００９１】
上記の組成物は、単独で、またはいくつかの異なる方法でいくつかの異なる基材上に堆積することができるコーティングシステムの一部として適用され得る。システムは、いくつかの同じまたは異なる層を含んでもよく、例えば、前処理組成物、プライマーなどの他のコーティング組成物をさらに含んでもよい。コーティング、フィルム、層などは、典型的には、基材上に堆積される組成物が、当業者に既知の方法（例えば、熱加熱または放射線への曝露によって）によって少なくとも部分的に硬化されるときに形成される。
【００９２】
組成物は、任意の数の異なる方法で基材の表面に適用することができ、その非限定的な例には、ブラシ、ローラ、フィルム、ペレット、圧力噴射器、スプレーガン、およびアプリケータガンが含まれる。任意選択的に、基材は、１００％のウォーターブレイクフリーであり得る。任意選択的に、基材は、非ウォーターブレイクフリーであり得る。本明細書で使用される場合、「ウォーターブレイクフリー」とは、水が表面上に均等に広がり、ビーズアップしないことを意味する。本明細書で使用される場合、「非ウォーターブレイクフリー」とは、表面上にウォータービーズが上昇することを意味する。
【００９３】
基材に適用後、組成物は、例えば、オーブンもしくは他の熱手段などの外部エネルギー源を使用するか、またはアクチン放射線を使用することによって、コーティング、層、またはフィルムを形成するように硬化することができる。例えば、組成物は、高温、例えば、少なくとも８０℃、例えば、少なくとも１００℃、例えば、少なくとも１２０℃、例えば、少なくとも１２５℃、例えば、少なくとも１３０℃、場合によっては、２５０℃以下、例えば、２１０℃以下、例えば、１８５℃以下、例えば、１７０℃以下、例えば、１６５℃以下の温度、場合によっては、８０℃〜２５０℃、１２０℃〜１８５℃、１２５〜１７０℃、１３０℃〜１６５℃の温度で、基材（複数可）上のコーティング組成物を少なくとも部分的に硬化するのに十分である任意の所望の期間（例えば、５分〜５時間）、焼き付けおよび／または硬化することにより硬化させることができる。しかしながら、当業者は、温度と共に硬化の時間が変動することを理解している。コーティング、層、またはフィルムは、例えば、上記のように、シーラントまたは接着剤であり得る。
【００９４】
上述のように、本開示は、基材材料間の結合が、組み合わされたラップせん断強度および変位に関する特定の機械的特性を提供する、多種多様な潜在的用途のための２つの基材材料を一緒に結合するために使用される接着剤組成物を対象とする。接着剤組成物は、例えば、車両の構成要素の非限定的な例として、結合される基材材料の一方または両方のいずれかに適用され得る。ピースを整列させ、圧力および／またはスペーサを追加して、結合厚を制御し得る。
【００９５】
上述のように、本開示はまた、強度および伸び率を含む特定の機械的特性を提供するために、基材の表面をコーティングするために使用されるコーティング組成物を対象とする。コーティング組成物は、本明細書に記載の基材のいずれかなどの基材表面の少なくとも一部分に適用され得る。
【００９６】
驚くべきことに、本発明のコーティング組成物が、少なくとも部分的に硬化した状態で、増加した強度および増加したひずみの両方、変位、または伸び率を含む特定の機械的特性を提供するコーティングを提供することが発見された。
【００９７】
驚くべきことに、本発明のコーティング組成物が、少なくとも部分的に硬化した状態（すなわち、本発明のコーティング）で、１００Ｎ／ｍｍ２超の硬度および少なくとも４０％の伸び率を有することが発見された。
【００９８】
驚くべきことに、本発明のコーティング組成物が、少なくとも部分的に硬化した状態（すなわち、本発明の接着剤）で、ＩＳＯ１１００３−２に従って測定した少なくとも３３．０ＭＰａのせん断応力および少なくとも３４．５％のせん断ひずみの両方を有することが発見された。
【００９９】
驚くべきことに、本発明のコーティング組成物が、少なくとも部分的に硬化した状態（すなわち、本発明の接着剤）で、引き上げ速度が１．３ｍｍ／分の引張モードで、ＩＮＳＴＲＯＮ５５６７機械によって測定した際に、厚さ１．６ｍｍの２０２４−Ｔ３アルミニウム基材を使用してＡＳＴＭ  Ｄ１００２−１０に従って測定された３０．０ＭＰａ超のラップせん断強度、およびオーバーラップ長の少なくとも１５％の破壊時のラップせん断変位の両方を有することも発見された。
【０１００】
本発明の組成物によってコーティングされ得る基材は、限定されない。本発明において有用な好適な基材には、金属もしくは金属合金などの材料、炭化ホウ素もしくは炭化ケイ素などのセラミック材料、充填剤入りおよび充填剤なしの熱可塑性材料もしくは熱硬化性材料を含む硬質プラスチックなどの高分子材料、または複合材料が含まれるが、これらに限定されない。本発明において有用な他の好適な基材には、ガラスまたは木材などの天然材料が含まれるが、これらに限定されない。例えば、好適な基材には、剛性金属基材、例えば、鉄金属、アルミニウム、アルミニウム合金、マグネシウムチタン、銅、ならびに他の金属および合金基材が含まれる。本発明の実施において使用される鉄金属基材は、鉄、鉄鋼、およびそれらの合金を含み得る。有用な鋼材料の非限定的な例には、冷間圧延鋼、亜鉛めっき（亜鉛コーティング）鋼、電気亜鉛めっき鋼、ステンレス鋼、酸洗鋼、ＧＡＬＶＡＮＮＥＡＬなどの亜鉛鉄合金、およびそれらの組み合わせが含まれる。鉄金属と非鉄金属との組み合わせまたは複合体も使用することができる。１ＸＸＸ、２ＸＸＸ、３ＸＸＸ、４ＸＸＸ、５ＸＸＸ、６ＸＸＸ、７ＸＸＸ、または８ＸＸＸシリーズのアルミニウム合金ならびにＡ３５６、１ＸＸ．Ｘ、２ＸＸ．Ｘ、３ＸＸ．Ｘ、４ＸＸ．Ｘ、５ＸＸ．Ｘ、６ＸＸ．Ｘ、７ＸＸ．Ｘ、または８ＸＸ．Ｘシリーズのクラッドアルミニウム合金および鋳造アルミニウム合金も基材として使用され得る。ＡＺ３１Ｂ、ＡＺ９１Ｃ、ＡＭ６０Ｂ、またはＥＶ３１Ａシリーズのマグネシウム合金も基材として使用され得る。本発明で使用される基材は、Ｈグレード変形を含むグレード１〜３６のチタンおよび／またはチタン合金も含み得る。他の好適な非鉄金属には、銅およびマグネシウム、ならびにこれらの材料の合金が含まれる。本発明における使用に好適な金属基材には、車両本体（例えば、限定されないが、ドア、車体パネル、トランクデッキ蓋、屋根パネル、フード、屋根および／もしくはストリンガ、リベット、着陸歯車部品、ならびに／または航空機上で使用されるスキン）、車両フレーム、車両部品、バイク、車輪、ならびに産業構造および構成要素の組立品に使用されるものが含まれる。本明細書で使用される場合、「車両」またはその変形形態には、民間、商用、および軍用航空機、ならびに／または車、バイク、および／もしくはトラックなどの陸上車両が含まれるが、これらに限定されない。金属基材はまた、例えば、金属シートまたは加工部品の形態であり得る。基材が、例えば、米国特許第４，７９３，８６７号および同第５，５８８，９８９号に記載されるものなどのリン酸亜鉛前処理溶液を含む前処理溶液、または例えば、米国特許第７，７４９，３６８号および同第８，６７３，０９１号に記載されるものなどの前処理溶液を含有するジルコニウムで前処理され得ることも理解されたい。基材は、プラスチックまたはガラス繊維複合体などの複合材料を含み得る。基材は、ガラス繊維および／または炭素繊維複合体であり得る。本発明の組成物は、特に、自動車、軽および重商用車両、船舶、または航空宇宙を含む様々な産業または輸送用途での使用に好適である。
【０１０１】
本発明の態様
以下では、本発明のいくつかの非限定的な態様を要約する：
【０１０２】
態様１．組成物であって、
エポキシ含有成分と、
組成物の総重量に基づいて、１１重量％超〜２５重量％の量のエラストマー粒子と、
外部エネルギー源によって活性化可能な硬化成分と、を含み、硬化成分が、動的光散乱によって測定された２５μｍのＤ９０粒径を有する少なくとも１つのグアニジンを含む、組成物。
【０１０３】
態様２．エラストマー粒子が、エポキシ含有成分から相分離される、態様１に記載の組成物。
【０１０４】
態様３．エポキシ含有成分が、ビスフェノールＡ、ビスフェノールＦ、ノボラック樹脂、またはそれらの組み合わせを含む、態様１または態様２に記載の組成物。
【０１０５】
態様４．エポキシ含有成分が、組成物の総重量に基づいて、４５重量％〜９０重量％の量で存在する、態様１〜３のいずれかに記載の組成物。
【０１０６】
態様５．エポキシ含有成分が、１．０超かつ３．２未満の平均エポキシド官能価を有する、態様１〜４のいずれかに記載の組成物。
【０１０７】
態様６．エラストマー粒子が、コア／シェル構造を有する、態様１〜５のいずれかに記載の組成物。
【０１０８】
態様７．エラストマー粒子が、アクリルシェルおよびブタジエンコアを含む、態様６に記載の組成物。
【０１０９】
態様８．ブタジエンコアが、スチレンブタジエン、ポリブタジエン、またはそれらの組み合わせを含む、態様６または態様７に記載の組成物。
【０１１０】
態様９．エラストマー粒子の少なくとも５０重量％が、エラストマー粒子の総重量に基づいて、スチレンブタジエンコアを含む、態様１〜８のいずれかに記載の組成物。
【０１１１】
態様１０．エラストマー粒子の少なくとも５０％が、透過電子顕微鏡によって測定した際、１５０ｎｍ未満の平均粒径を有する、態様１〜９のいずれかに記載の組成物。
【０１１２】
態様１１．エラストマー粒子の５０重量％以下が、エラストマー粒子の総重量に基づいて、ポリブタジエンコアおよび／またはポリシロキサンコアを含む、態様１〜１０のいずれかに記載の組成物。
【０１１３】
態様１２．エラストマー粒子の５０％未満が、透過電子顕微鏡によって測定した際、１５０ｎｍ超の平均粒径を有する、態様１〜１１のいずれかに記載の組成物。
【０１１４】
態様１３．少なくとも１つのグアニジンが、ジシアンジアミドを含む、態様１〜１２のいずれかに記載の組成物。
【０１１５】
態様１４．少なくとも１つのグアニジンが、組成物の総重量に基づいて、２％〜２０％の量で存在する、態様１〜１３のいずれかに記載の組成物。
【０１１６】
態様１５．少なくとも１つのグアニジンが、２０μｍのＤ９０粒径を有する粒子を含む、態様１〜１４のいずれかに記載の組成物。
【０１１７】
態様１６．フィラーをさらに含む、態様１〜１５のいずれかに記載の組成物。
【０１１８】
態様１７．フィラーが、組成物の総重量に基づいて、２０重量％以下の量で存在する、態様１６に記載の組成物。
【０１１９】
態様１８．組成物が、板状フィラーを実質的に含まない、態様１〜１５のいずれかに記載の組成物。
【０１２０】
態様１９．添加剤をさらに含む、態様１〜１８のいずれかに記載の組成物。
【０１２１】
態様２０．添加剤が、組成物の総重量に基づいて、２０重量％以下の量で存在する、態様１９に記載の組成物。
【０１２２】
態様２１．組成物が、添加剤を実質的に含まない、態様１〜１８のいずれかに記載の組成物。
【０１２３】
態様２２．組成物が、フリーラジカル開始剤を実質的に含まない、態様１〜１８のいずれかに記載の組成物。
【０１２４】
態様２３．第２の硬化剤をさらに含む、態様１〜２２のいずれかに記載の組成物。
【０１２５】
態様２４．第２の硬化剤が、潜硬化剤、硬化触媒、またはそれらの組み合わせである、態様２３に記載の組成物。
【０１２６】
態様２５．組成物が、コーティング組成物、接着剤組成物、またはシーラント組成物を含む、態様１〜２４のいずれかに記載の組成物。
【０１２７】
態様２６．少なくとも部分的に硬化した状態で、態様２５に記載のコーティング組成物を含む、基材。
【０１２８】
態様２７．基材の表面のうちの少なくとも１つが、１００％のウォーターブレイクフリーである、態様２６に記載の基材。
【０１２９】
態様２８．基材の表面のうちの少なくとも１つが、非ウォーターブレイクフリーである、態様２６に記載の基材。
【０１３０】
態様２９．基材が、車体の表面、車両フレームの構成要素、組立品、またはそれらの組み合わせを含む、態様２６〜２８のいずれかに記載の基材。
【０１３１】
態様３０．車両が、自動車、航空宇宙車両、またはタンクを含む、態様２９に記載の基材。
【０１３２】
態様３１．基材が、防護服を含む、態様２６〜２８のいずれかに記載の基材。
【０１３３】
態様３２．態様１〜２４のいずれかに記載の組成物で少なくとも部分的にコーティングされた、部品。
【０１３４】
態様３３．物品であって、
第１の基材と、
第２の基材と、
第１の基材と第２の基材との間に配置された態様１〜２４のいずれかに記載の組成物と、を含む、物品。
【０１３５】
態様３４．組成物が、少なくとも部分的に硬化した状態で、１００Ｎ／ｍｍ２超の硬度および少なくとも４０％の伸び率を有する、態様２６〜３３のいずれかに記載の基材、部分、または物品。
【０１３６】
態様３５．組成物が、少なくとも部分的に硬化した状態で、ＩＳＯ１１００３−２に従って測定された少なくとも３３．０ＭＰａのせん断応力および少なくとも３４．５％のせん断ひずみを有する、態様２６〜３４のいずれかに記載の基材、部分、または物品。
【０１３７】
態様３６．組成物が、少なくとも部分的に硬化した状態で、引き上げ速度が１．３ｍｍ／分の引張モードで、ＩＮＳＴＲＯＮ５５６７機械によって測定した際に、厚さ１．６ｍｍの２０２４−Ｔ３アルミニウム基材を使用するＡＳＴＭ  Ｄ１００２−１０に従って測定された３０．０ＭＰａ超のラップせん断強度およびオーバーラップ長さの少なくとも１５％の破壊時のラップせん断変位を有する、態様２６〜３５のいずれかに記載の基材、部分、または物品。
【０１３８】
態様３７．基材表面上にコーティングを形成するための方法であって、
第１の基材の表面に、態様１〜２４のいずれかに記載の組成物を適用することと、
外部エネルギー源を適用して、組成物を少なくとも部分的に硬化させることと、を含む、方法。
【０１３９】
態様３８．組成物が、第１の基材と第２の基材との間に位置するように、第２の基材の表面を組成物に接触させることをさらに含む、態様３７に記載の方法。
【０１４０】
本発明を例示することは、以下の実施例であるが、本発明をそれらの詳細に限定するとみなすべきではない。実施例における、ならびに本明細書の全体を通して、すべての部およびパーセンテージは、別途示されない限り、重量によるものである。
【実施例】
【０１４１】
実施例１
８つの組成物を、表１に示される構成成分の混合物から調製した。すべての組成物を、１．４：１．０のアミン−水素対エポキシ当量比で調製した。
【表１】
2021512989.tif 000005
【０１４２】
上記の組成物Ｉ〜ＶＩＩＩを使用して、厚着せん断試験片を調製した。厚被着体は、ＩＳＯ１１００３−２の図１ｂにおいて段付き被着体に指定された寸法に加工された２０２４−Ｔ３アルミニウム合金であった。各パネルの段付き端部を、５４−グリット酸化アルミニウム媒体（Ｇｒａｉｎｇｅｒ（登録商標）から入手可能）でグリットブラストした。続いて、グリットブラストした領域を洗浄し、ＣｈｅｍＫｌｅｅｎ  ４９０ＭＸ（ＰＰＧ  Ｉｎｄｕｓｔｒｉｅｓ，Ｉｎｃ．，Ｃｌｅｖｅｌａｎｄ，ＯＨから入手可能なアルカリ洗浄液）で脱酸化した。組成物を、２５ｍｍ×５ｍｍの結合領域を覆う両方の被着体に適用した。次いで、被着体を加工された固定具にしっかりと接合し、５ｍｍの整列および均一な結合長さ、ならびに０．６２２５ｍｍの結合厚を確保した。余分な組成物を段付き被着体の隙間および側面から洗浄し、１．５ｍｍ厚のポリテトラフルオロエチレン片を隙間に挿入して、十分に定義された結合長を維持した。次いで、厚着ラップジョイントを含有する固定具を１７０℃で３．５時間焼き付けた。
【０１４３】
ＩＮＳＴＲＯＮ５５６７機械に焼き付けた厚着ラップせん断試験片を装填し、ＩＳＯ１１００３−２に指定されたように、ピン分離距離４ｍｍのＥｐｓｉｌｏｎ  Ｔｅｃｈｎｏｌｏｇｙ  ＣｏｒｐｏｒａｔｉｏｎからのＤ５６５６平均延長計をボンドライン周辺に置いた。試験片を０．５ｍｍ／分の速度で引き上げた。表２は、測定値および接着物（ＭａｔＷｅｂ，ＬＬＣ）のせん断モジュールとして２８ＧＰａを使用して、ＩＳＯ１１００３−２に示される方程式に基づいて算出した値を報告しており、ひずみエネルギー密度は、応力ひずみ曲線下面積である（図１）。
【０１４４】
ＡＳＴＭ  Ｄ１００２−１０に従って、上記の組成物Ｉ〜ＶＩＩＩでラップせん断試験片を調製した。使用した基材は、２５．４ｍｍ×１０１．６ｍｍ×１．６ｍｍの２０２４−Ｔ３アルミニウム合金パネルであった。幅全体（２５．４ｍｍ）および片端から少なくとも２５．４ｍｍを含む各パネルの片端を、５４−グリット酸化アルミニウム媒体（Ｇｒａｉｎｇｅｒ（登録商標）から入手可能）でグリットブラストした。続いて、グリットブラストした領域を洗浄し、ＣｈｅｍＫｌｅｅｎ  ４９０ＭＸ（ＰＰＧ  Ｉｎｄｕｓｔｒｉｅｓ，Ｉｎｃ．，Ｃｌｅｖｅｌａｎｄ，ＯＨから入手可能なアルカリ洗浄液）で脱酸化した。組成物を、全幅２５．４ｍｍおよび片端から≧１２．７ｍｍを覆うパネルの片端に適用した。直径が平均０．２５ｍｍのガラスビーズを、組成物の総重量に基づいて、２重量％の量で組成物に混合した。次いで、第２のグリットブラストおよび洗浄されたアルミニウムパネルを組成物層の上に端から端となるように置き、２５．４ｍｍ×１２．７ｍｍの結合面積となった。ラップジョイントを金属クリップで固定し、余分な組成物を洗浄し、４５°フィレットを残した。ラップジョイントを９０℃で６０分間焼き付けし、次いで温度を１℃／分で１６０℃に傾斜させ、最後に１６０℃で９０分間保持した。焼き付けたラップジョイント試験片を、各グリップに２５．４ｍｍのアルミニウム基材を用いた引張モードでＩＮＳＴＲＯＮ５５６７機械を使用して、１．３ｍｍ／分の引き上げ速度で試験した（ＡＳＴＭ  Ｄ１００２−１０に従って）。
【表２】
2021512989.tif 000006
【０１４５】
実施例１からのデータは、１００ｎｍ未満の平均粒径を有するスチレンブタジエン粒子を含むことが、改善されたせん断特性（少なくとも３３．０ＭＰａの最大せん断応力および少なくとも３４．５％のせん断ひずみ）ならびに／または改善されたラップせん断強度（少なくとも３０．０ＭＰａ）と、破壊時の改善されたラップせん断変位（この実施例では、オーバーラップの少なくとも１５％、１．９０５ｍｍ）と、を有する接着剤をもたらしたことを実証する。
【０１４６】
実施例２
実施例２（組成物ＩＸ〜ＸＩＩＩ）は、グアニジン粒径の効果およびエラストマー粒子濃度の効果を例示する。組成物に混合する前に、Ｂｅｃｋｍａｎ  Ｃｏｕｌｔｅｒから入手可能なＬＳ  １３  ３２０レーザ回折粒径分析器を使用して、グアニジンの粒径をそれらの乾燥状態で測定した。少なくとも３グラムの材料を使用し、周囲条件下で３回に分けて測定を実行した。Ｄｙｈａｒｄ１００およびＤｙｈａｒｄ１００Ｓは、それぞれ２０μｍおよび１０μｍのＤ９０粒径を有することを測定した。上記のように、ＡＳＴＭ  Ｄ１００２−１０に従ってラップジョイントを調製し、試験した。
【表３】
2021512989.tif 000007
【０１４７】
実施例２からのデータは、２５μｍ未満のＤ９０粒径を有するグアニジンを含むことが、接着剤の強度および変位の両方を改善することを例示する。データはまた、組成物の総重量に基づいて、１１重量％超のエラストマー粒子を含むことが、接着剤の強度および変位を改善することを実証する。
【０１４８】
実施例３
実施例３は、組成物へのマイカの添加の効果を例示する。上記のように、ＡＳＴＭ  Ｄ１００２−１０に従ってラップジョイントを調製し、硬化させ、試験した。
【表４】
2021512989.tif 000008
【０１４９】
実施例３からのデータは、組成物中にマイカを含むことが、接着剤のラップせん断強度および変位の両方を低減することを例示する。
【０１５０】
実施例４
組成物ＸＶＩ〜ＸＸＩを、実施例１に記載されるように、および表５に示されるように調製したが、１．１：１．０のアミン−水素対エポキシ当量比で調製した。実施例１に記載されるように、ラップジョイントを調製し、硬化させ、試験した。
【表５】
2021512989.tif 000009
【０１５１】
実施例４からのデータは、エポキシ含有成分の平均エポキシド官能価が３．２超であるとき、接着剤のラップせん断強度および変位が低減されることを例示する。
【０１５２】
実施例５
２つの組成物を、表６に示される構成成分の混合物から調製した。すべての組成物を、総組成物重量に基づいて、等量％のジシアンジアミドで調製した。実施例１に記載されるように、ラップジョイントを調製し、硬化させ、試験した。
【表６】
2021512989.tif 000010
【０１５３】
実施例６からのデータは、軟化剤を組成物中に含むことが、接着剤のラップせん断強度および変位を改善しないことを例示する（上記の組成物ＸＩＩの強度および変位を参照）。
【０１５４】
実施例６
ラップジョイント試験片を、ＥＣ−１３８６の技術データシートに指定された最適な条件下で、Ｓｃｏｔｃｈ−Ｗｅｌｄ（商標）エポキシ接着剤ＥＣ−１３８６および組成物ＸＩＶ（上記の実施例３）と共に、以下のように調製した。すべての２０２４−Ｔ３アルミニウム基材（１．６ｍｍ厚）を、アルカリ脱脂剤および酸エッチング剤を使用して調製した。ＡＳＴＭ  Ｄ１００２−１０に従ってラップジョイント試験片を調製した。ＥＣ−１３８６（２〜５ミル）のために指定された最適な性能範囲内でボンドラインの厚さを維持するために、組成物の総重量に基づいて、２重量％で３ミルのガラスビーズを各組成物に添加した。ラップジョイント試験片を、ＥＣ−１３８６の最適な結合特性を得るために推奨される硬化サイクルである１７７℃で９０分間焼き付けた。ＡＳＴＭ  Ｄ１００２−１０に従って試験を実施した。
【表７】
2021512989.tif 000011
【０１５５】
実施例６からのデータは、ＴＥＭによって測定した際に、１５０ｎｍ未満の平均粒径を有する少なくとも５０％のエラストマー粒子を接着剤組成物に含めることの重要性を例示する。
【０１５６】
実施例７
組成物Ｉ〜ＶＩＩを使用して、鋼およびアルミニウム上に熱硬化コーティングを調製した。アセトン洗浄金属基材上の０．１０ｍｍのドローダウンバーを使用してコーティングを調製し、９０℃で６０分間、続いて１℃／分で１６０℃へ傾斜を行い、最後に１６０℃で９０分間保持した。冷間圧延鋼（０．８１ｍｍ厚）上で調製したコーティングを、１００ｍＮ／１０ｓの速度でＦｉｓｃｈｅｒｓｃｏｐｅ  ＨＭ２０００Ｓを使用して硬度について試験した。Ｇａｒｄｃｏ  ＧＥユニバーサル衝撃試験機ＩＭ−１７２−ＧＥ／１を用いてＡＳＴＭ  Ｄ６９０５に従って、逆衝撃伸び率試験にＴ０−２０２４アルミニウム（０．８１ｍｍ厚）上で調製したコーティングを使用した。結果を表８にまとめ、少なくとも３つの測定値の平均値である。
【表８】
2021512989.tif 000012
【０１５７】
実施例７からのデータは、１００ｎｍ未満の粒径を有するスチレンブタジエン粒子を含むことが、１００Ｎ／ｍｍ２超の硬度および少なくとも４０％の逆衝撃伸び率を有するコーティングをもたらしたことを実証する。
【図１】
2021512989.tif 000013
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
組成物であって、
エポキシ含有成分と、
前記組成物の総重量に基づいて、１１重量％超〜２５重量％の量のエラストマー粒子と、
外部エネルギー源によって活性化可能な硬化成分と、を含み、前記硬化成分が、動的光散乱によって測定された２５μｍのＤ９０粒径を有する少なくとも１つのグアニジンを含む、組成物。
【請求項２】
前記エラストマー粒子が、前記エポキシ含有成分から相分離される、請求項１に記載の組成物。
【請求項３】
前記エポキシ含有成分が、ビスフェノールＡポリエポキシド、ビスフェノールＦポリエポキシド、ノボラック樹脂、またはそれらの組み合わせを含む、請求項１に記載の組成物。
【請求項４】
前記エポキシ含有成分が、前記組成物の総重量に基づいて、４５重量％〜９０重量％の量で存在する、請求項１に記載の組成物。
【請求項５】
前記エポキシ含有成分が、１．０超かつ３．２未満の平均エポキシド官能価を有する、請求項１に記載の組成物。
【請求項６】
前記エラストマー粒子の少なくとも５０重量％が、前記エラストマー粒子の総重量に基づいて、スチレンブタジエンコアを含む、請求項１に記載の組成物。
【請求項７】
前記エラストマー粒子の少なくとも５０％が、透過電子顕微鏡によって測定した際、１５０ｎｍ未満の平均粒径を有する、請求項１に記載の組成物。
【請求項８】
前記エラストマー粒子の５０重量％以下が、前記エラストマー粒子の総重量に基づいて、ポリブタジエンコアおよび／またはポリシロキサンコアを含む、請求項１に記載の組成物。
【請求項９】
前記少なくとも１つのグアニジンが、ジシアンジアミドを含む、請求項１に記載の組成物。
【請求項１０】
前記少なくとも１つのグアニジンが、前記組成物の総重量に基づいて、２％〜２０％の量で存在する、請求項１に記載の組成物。
【請求項１１】
前記組成物の総重量に基づいて、２０重量％以下の量でフィラーをさらに含む、請求項１に記載の組成物。
【請求項１２】
前記組成物の総重量に基づいて、２０重量％以下の量で添加剤をさらに含む、請求項１に記載の組成物。
【請求項１３】
前記組成物が、実質的に添加剤を含まない、請求項１に記載の組成物。
【請求項１４】
前記組成物が、板状フィラーおよび／またはフリーラジカル開始剤を実質的に含まない、請求項１に記載の組成物。
【請求項１５】
第２の硬化剤をさらに含む、請求項１に記載の組成物。
【請求項１６】
前記第２の硬化触媒が、潜硬化触媒、活性硬化触媒、またはそれらの組み合わせである、請求項１５に記載の組成物。
【請求項１７】
前記組成物が、コーティング組成物、接着剤組成物、またはシーラント組成物を含む、請求項１に記載の組成物。
【請求項１８】
前記基材の少なくとも１つの表面が、請求項１に記載の組成物で少なくとも部分的にコーティングされる、コーティングされた基材。
【請求項１９】
前記コーティングされた基材の前記表面のうちの少なくとも１つが、１００％のウォーターブレイクフリーである、請求項１８に記載のコーティングされた基材。
【請求項２０】
前記コーティングされた基材の前記表面のうちの少なくとも１つが、非ウォーターブレイクフリーである、請求項１８に記載のコーティングされた基材。
【請求項２１】
前記組成物が、少なくとも部分的に硬化した状態で、１００Ｎ／ｍｍ２超の硬度および少なくとも４０％の伸び率を有する、請求項１８に記載のコーティングされた基材。
【請求項２２】
前記基材が、防護服を含む、請求項１９に記載のコーティングされた基材。
【請求項２３】
請求項１に記載の組成物で少なくとも部分的にコーティングされた、部品。
【請求項２４】
物品であって、
第１の基材と、
第２の基材と、
前記第１の基材と第２の基材との間に配置された請求項１に記載の組成物と、を含む、物品。
【請求項２５】
前記組成物が、少なくとも部分的に硬化した状態で、ＩＳＯ１１００３−２に従って測定された少なくとも３３．０ＭＰａのバルクせん断応力および少なくとも３４．５％のバルクせん断ひずみを有する、請求項２４に記載の物品。
【請求項２６】
前記組成物が、少なくとも部分的に硬化した状態で、引き上げ速度が１．３ｍｍ／分の引張モードで、ＩＮＳＴＲＯＮ５５６７機械によって測定した際に、厚さ１．６ｍｍの２０２４−Ｔ３アルミニウム基材を使用するＡＳＴＭ  Ｄ１００２−１０に従って測定された３０．０ＭＰａ超のラップせん断強度と、オーバーラップ長さの少なくとも１５％の破壊時のラップせん断変位と、を有する、請求項２４に記載の物品。
【請求項２７】
基材表面上にコーティングを形成するための方法であって、
請求項１に記載の組成物を第１の基材の表面に適用することと、
外部エネルギー源を適用して、前記組成物を少なくとも部分的に硬化させることと、を含む、方法。
【請求項２８】
前記組成物が、前記第１の基材と第２の基材との間に位置するように、前記第２の基材の表面を前記組成物に接触させることをさらに含む、請求項２７に記載の方法。
【手続補正２】
【補正対象書類名】明細書
【補正対象項目名】００１２
【補正方法】変更
【補正の内容】
【００１２】
本発明の方法によって形成された基材も開示される。
なお、下記［１］から［２８］は、いずれも本発明の一形態又は一態様である。
［１］
組成物であって、
エポキシ含有成分と、
前記組成物の総重量に基づいて、１１重量％超〜２５重量％の量のエラストマー粒子と、
外部エネルギー源によって活性化可能な硬化成分と、を含み、前記硬化成分が、動的光散乱によって測定された２５μｍのＤ９０粒径を有する少なくとも１つのグアニジンを含む、組成物。
［２］
前記エラストマー粒子が、前記エポキシ含有成分から相分離される、［１］に記載の組成物。
［３］
前記エポキシ含有成分が、ビスフェノールＡ、ビスフェノールＦ、ノボラック樹脂、またはそれらの組み合わせを含む、［１］に記載の組成物。
［４］
前記エポキシ含有成分が、前記組成物の総重量に基づいて、４５重量％〜９０重量％の量で存在する、［１］に記載の組成物。
［５］
前記エポキシ含有成分が、１．０超かつ３．２未満の平均エポキシド官能価を有する、［１］に記載の組成物。
［６］
前記エラストマー粒子の少なくとも５０重量％が、前記エラストマー粒子の総重量に基づいて、スチレンブタジエンコアを含む、［１］に記載の組成物。
［７］
前記エラストマー粒子の少なくとも５０％が、透過電子顕微鏡によって測定した際、１５０ｎｍ未満の平均粒径を有する、［１］に記載の組成物。
［８］
前記エラストマー粒子の５０重量％以下が、前記エラストマー粒子の総重量に基づいて、ポリブタジエンコアおよび／またはポリシロキサンコアを含む、［１］に記載の組成物。
［９］
前記少なくとも１つのグアニジンが、ジシアンジアミドを含む、［１］に記載の組成物。
［１０］
前記少なくとも１つのグアニジンが、前記組成物の総重量に基づいて、２％〜２０％の量で存在する、［１］に記載の組成物。
［１１］
前記組成物の総重量に基づいて、２０重量％以下の量でフィラーをさらに含む、［１］に記載の組成物。
［１２］
前記組成物の総重量に基づいて、２０重量％以下の量で添加剤をさらに含む、［１］に記載の組成物。
［１３］
前記組成物が、実質的に添加剤を含まない、［１］に記載の組成物。
［１４］
前記組成物が、板状フィラーおよび／またはフリーラジカル開始剤を実質的に含まない、［１］に記載の組成物。
［１５］
第２の硬化剤をさらに含む、［１］に記載の組成物。
［１６］
前記第２の硬化触媒が、潜硬化触媒、活性硬化触媒、またはそれらの組み合わせである、［１５］に記載の組成物。
［１７］
前記組成物が、コーティング組成物、接着剤組成物、またはシーラント組成物を含む、［１］に記載の組成物。
［１８］
前記基材の少なくとも１つの表面が、［１］に記載の組成物で少なくとも部分的にコーティングされる、コーティングされた基材。
［１９］
前記コーティングされた基材の前記表面のうちの少なくとも１つが、１００％のウォーターブレイクフリーである、［１８］に記載のコーティングされた基材。
［２０］
前記コーティングされた基材の前記表面のうちの少なくとも１つが、非ウォーターブレイクフリーである、［１８］に記載のコーティングされた基材。
［２１］
前記組成物が、少なくとも部分的に硬化した状態で、１００Ｎ／ｍｍ２超の硬度および少なくとも４０％の伸び率を有する、［１８］に記載のコーティングされた基材。
［２２］
前記基材が、防護服を含む、［１９］に記載のコーティングされた基材。
［２３］
［１］に記載の組成物で少なくとも部分的にコーティングされた、部品。
［２４］
物品であって、
第１の基材と、
第２の基材と、
前記第１の基材と第２の基材との間に配置された［１］に記載の組成物と、を含む、物品。
［２５］
前記組成物が、少なくとも部分的に硬化した状態で、ＩＳＯ１１００３−２に従って測定された少なくとも３３．０ＭＰａのバルクせん断応力および少なくとも３４．５％のバルクせん断ひずみを有する、［２４］に記載の物品。
［２６］
前記組成物が、少なくとも部分的に硬化した状態で、引き上げ速度が１．３ｍｍ／分の引張モードで、ＩＮＳＴＲＯＮ５５６７機械によって測定した際に、厚さ１．６ｍｍの２０２４−Ｔ３アルミニウム基材を使用するＡＳＴＭ  Ｄ１００２−１０に従って測定された３０．０ＭＰａ超のラップせん断強度と、オーバーラップ長さの少なくとも１５％の破壊時のラップせん断変位と、を有する、［２４］に記載の物品。
［２７］
基材表面上にコーティングを形成するための方法であって、
［１］に記載の組成物を第１の基材の表面に適用することと、
外部エネルギー源を適用して、前記組成物を少なくとも部分的に硬化させることと、を含む、方法。
［２８］
前記組成物が、前記第１の基材と第２の基材との間に位置するように、前記第２の基材の表面を前記組成物に接触させることをさらに含む、［２７］に記載の方法。
【手続補正３】
【補正対象書類名】明細書
【補正対象項目名】０１０４
【補正方法】変更
【補正の内容】
【０１０４】
態様３．エポキシ含有成分が、ビスフェノールＡポリエポキシド、ビスフェノールＦポリエポキシド、ノボラック樹脂、またはそれらの組み合わせを含む、態様１または態様２に記載の組成物。
【国際調査報告】
2021512989.tif 000014
2021512989.tif 000015
2021512989.tif 000016